(57)【要約】【解決手段】弾性ソリッドコアを少なくとも一層の樹脂カバーで被覆してなるソリッドゴルフボールにおいて、上記ソリッドコアが、外径３６．４〜３７ｍｍで、かつ９８１Ｎ（１００ｋｇｆ）の加重を付加した場合の変形量が３．１〜６．０ｍｍのものであり、また、上記カバーが、熱可塑性ポリウレタン系エラストマーとイソシアネート化合物との反応性生物を主成分とした材料からなり、かつ８５以下のＪＩＳ−Ｃ硬度を有するものであることを特徴とするソリッドゴルフボール。【効果】ドライな状態（晴天時）は勿論、雨天時におけるウエットな状態において、８番アイアン以上のロフトを有するショートアイアンによるボールのスピンのかかりが低下することなく、予想したとおりの打球の伸びと、グリーン上で止まり易く、コントロール性に優れ、プロゴルファー及びアマチュア上級者に適した高性能なソリッドゴルフボールが得られる。【選択図】図１
2011072836.tif 000002
【特許請求の範囲】
【請求項１】
弾性ソリッドコアを少なくとも一層の樹脂カバーで被覆してなるソリッドゴルフボールにおいて、
上記ソリッドコアが、外径３６．４〜３７ｍｍで、かつ９８１Ｎ（１００ｋｇｆ）の加重を付加した場合の変形量が３．１〜６．０ｍｍのものであり、
また、上記カバーが、熱可塑性ポリウレタン系エラストマーとイソシアネート化合物との反応性生物を主成分とした材料からなり、かつ８５以下のＪＩＳ−Ｃ硬度を有するものであることを特徴とするソリッドゴルフボール。
【請求項２】
上記カバーが内外２層以上の複数の層からなり、そのうちのカバー外層が８５以下、カバー内層が５５以上のＪＩＳ−Ｃ硬度を有する一方、内層ＪＩＳ−Ｃ硬度より外層ＪＩＳ−Ｃ硬度の方が低い請求項１記載のソリッドゴルフボール。
【請求項３】
上記カバー外層が、カバー内層よりもＪＩＳ−Ｃ硬度で７〜２１軟らかく形成された請求項２記載のソリッドゴルフボール。
【請求項４】
上記カバー又はカバー外層が１９６ＭＰａ（２０００ｋｇｆ／ｃｍ2）以下の曲げ剛性を有する請求項１，２又は３記載のソリッドゴルフボール。
【請求項５】
上記カバー又はカバー外層の曲げ剛性をＡ（ｋｇｆ／ｃｍ2）、該カバー又はカバー外層のＪＩＳ−Ｃ硬度をＢとすると、これらＡ，ＢがＡ≧３００＋０．３７×ｅ(0.098×B)〔但し、ｅは自然対数の底〕で示される関係を満たす請求項４記載のソリッドゴルフボール。
【請求項６】
カバー内層とカバー外層との間に接着剤層を設けた請求項２乃至５のいずれか１項記載のソリッドゴルフボール。
【請求項７】
上記カバーが熱可塑性ポリウレタン系エラストマーとイソシアネート化合物との反応性生物を主成分としたものからなり、かつイソシアネート化合物の配合量が熱可塑性ポリウレタン系エラストマー１００質量部に対して、０．１〜５質量部である請求項１乃至６のいずれか１項に記載のソリッドゴルフボール。
【請求項８】
上記カバーが熱可塑性ポリウレタン系エラストマーとイソシアネート化合物との反応性生物を主成分としたものからなり、かつイソシアネート化合物が、芳香族イソシアネート化合物、芳香族イソシアネート化合物の水添物、脂肪族ジイソシアネート、脂環族ジイソシアネートから選ばれたものである請求項１乃至７のいずれか１項に記載のソリッドゴルフボール。
【請求項９】
上記カバーのＪＩＳ−Ｃ硬度が８０〜５０である請求項１乃至８のいずれか１項に記載のソリッドゴルフボール。
【請求項１０】
上記カバーが内外２層以上の複数の層からなり、そのうちのカバー外層の厚みが０．５〜３．０である請求項１乃至９のいずれか１項に記載のソリッドゴルフボール。
【請求項１１】
上記カバーが内外２層以上の複数の層からなり、そのうちのカバー内層の厚みが０．５〜３．０である請求項１乃至１０のいずれか１項に記載のソリッドゴルフボール。
【請求項１２】
上記カバーが内外２層以上の複数の層からなり、そのうちのカバー内層が、アイオノマー樹脂、又はアイオノマー樹脂とオレフィン系エラストマーとからなる樹脂成分を主材としたもので形成されたものである請求項１乃至１１のいずれか１項に記載のソリッドゴルフボール。
【請求項１３】
上記カバーが内外２層以上の複数の層からなり、そのうちのカバー内層が、アイオノマー樹脂に、分子量２８０以上の脂肪酸又はその誘導体と、各々の酸基を中和することのできる塩基性無機金属化合物を加熱混合して、アイオノマー樹脂の酸基の中和度を向上させた材料で形成された請求項１乃至１１のいずれか１項に記載のソリッドゴルフボール。
【発明の詳細な説明】
【技術分野】
【０００１】
本発明は、弾性コアを少なくとも一層の樹脂カバーで被覆してなるソリッドゴルフボールに関し、特にウエットの状態でのショートアイアンによるスピンの低下を抑えることができるソリッドゴルフボールに関する。なお、本発明においてウエットの状態とは雨天時のゴルフコース状態をいい、ドライの状態とは晴天時のゴルフコース状態をいう。
【背景技術】
【０００２】
ソリッドゴルフボールは、ゴム質の弾性ソリッドコアを耐カット性、耐摩耗性等の外傷防止の面で優れた比較的硬いアイオノマー樹脂製カバーで被覆した構造のものが知られている。
【０００３】
しかしながら、上記ゴルフボールは、ドライな状態（晴天時）ではドライバーでの打球の飛距離は十分であり、コントロール性が要求されるアイアンによる打球では必要なスピンがかかり、問題視されることはないが、雨天時におけるウエットな状態ではスピンのかかりが低下し、アイアンクラブによる打球のコントロール性が低下するという問題がある。特に８番アイアン以上のロフトを有するショートアイアンによる打球のスピンのかかり具合が悪化し、その結果、打球が予想に反して伸びたり、グリーン上で止まり難く、プロゴルファー等の技術の上級者において不満がもたれており、その改善が強く望まれている。
なお、本発明の先行技術としては、下記特許文献１〜８を挙げることができる。
【先行技術文献】
【特許文献】
【０００４】
【特許文献１】特開２０００−２８８１２５号公報
【特許文献２】特開２０００−１５７６４７号公報
【特許文献３】特開平１０−１７９８０３号公報
【特許文献４】特開平１０−１３７３６４号公報
【特許文献５】特開平１１−１３７７２５号公報
【特許文献６】特開平１０−２４８９５９号公報
【特許文献７】特開２０００−３２５５００号公報
【特許文献８】特開平１０−１５１２２５号公報
【発明の概要】
【発明が解決しようとする課題】
【０００５】
本発明は、上記事情に鑑みなされたもので、弾性ソリッドコアを少なくとも一層の樹脂カバーで被覆してなるソリッドゴルフボールに関し、特にショートアイアンによる打球について、ドライの状態に対するウエットの状態のスピンの保持率の低下が少なく、コントロール性に優れたソリッドゴルフボールを提供することを目的とする。
【課題を解決するための手段】
【０００６】
本発明は、上記目的を達成するため、下記のソリッドゴルフボールを提供する。
【０００７】
請求項１：
弾性ソリッドコアを少なくとも一層の樹脂カバーで被覆してなるソリッドゴルフボールにおいて、
上記ソリッドコアが、外径３６．４〜３７ｍｍで、かつ９８１Ｎ（１００ｋｇｆ）の加重を付加した場合の変形量が３．１〜６．０ｍｍのものであり、
また、上記カバーが、熱可塑性ポリウレタン系エラストマーとイソシアネート化合物との反応性生物を主成分とした材料からなり、かつ８５以下のＪＩＳ−Ｃ硬度を有するものであることを特徴とするソリッドゴルフボール。
請求項２：
上記カバーが内外２層以上の複数の層からなり、そのうちのカバー外層が８５以下、カバー内層が５５以上のＪＩＳ−Ｃ硬度を有する一方、内層ＪＩＳ−Ｃ硬度より外層ＪＩＳ−Ｃ硬度の方が低い請求項１記載のソリッドゴルフボール。
請求項３：
上記カバー外層が、カバー内層よりもＪＩＳ−Ｃ硬度で７〜２１軟らかく形成された請求項２記載のソリッドゴルフボール。
請求項４：
上記カバー又はカバー外層が１９６ＭＰａ（２０００ｋｇｆ／ｃｍ2）以下の曲げ剛性を有する請求項１，２又は３記載のソリッドゴルフボール。
請求項５：
上記カバー又はカバー外層の曲げ剛性をＡ（ｋｇｆ／ｃｍ2）、該カバー又はカバー外層のＪＩＳ−Ｃ硬度をＢとすると、これらＡ，ＢがＡ≧３００＋０．３７×ｅ(0.098×B)〔但し、ｅは自然対数の底〕で示される関係を満たす請求項４記載のソリッドゴルフボール。
請求項６：
カバー内層とカバー外層との間に接着剤層を設けた請求項２乃至５のいずれか１項記載のソリッドゴルフボール。
請求項７：
上記カバーが熱可塑性ポリウレタン系エラストマーとイソシアネート化合物との反応性生物を主成分としたものからなり、かつイソシアネート化合物の配合量が熱可塑性ポリウレタン系エラストマー１００質量部に対して、０．１〜５質量部である請求項１乃至６のいずれか１項に記載のソリッドゴルフボール。
請求項８：
上記カバーが熱可塑性ポリウレタン系エラストマーとイソシアネート化合物との反応性生物を主成分としたものからなり、かつイソシアネート化合物が、芳香族イソシアネート化合物、芳香族イソシアネート化合物の水添物、脂肪族ジイソシアネート、脂環族ジイソシアネートから選ばれたものである請求項１乃至７のいずれか１項に記載のソリッドゴルフボール。
請求項９：
上記カバーのＪＩＳ−Ｃ硬度が８０〜５０である請求項１乃至８のいずれか１項に記載のソリッドゴルフボール。
請求項１０：
上記カバーが内外２層以上の複数の層からなり、そのうちのカバー外層の厚みが０．５〜３．０である請求項１乃至９のいずれか１項に記載のソリッドゴルフボール。
請求項１１：
上記カバーが内外２層以上の複数の層からなり、そのうちのカバー内層の厚みが０．５〜３．０である請求項１乃至１０のいずれか１項に記載のソリッドゴルフボール。
請求項１２：
上記カバーが内外２層以上の複数の層からなり、そのうちのカバー内層が、アイオノマー樹脂、又はアイオノマー樹脂とオレフィン系エラストマーとからなる樹脂成分を主材としたもので形成されたものである請求項１乃至１１のいずれか１項に記載のソリッドゴルフボール。
請求項１３：
上記カバーが内外２層以上の複数の層からなり、そのうちのカバー内層が、アイオノマー樹脂に、分子量２８０以上の脂肪酸又はその誘導体と、各々の酸基を中和することのできる塩基性無機金属化合物を加熱混合して、アイオノマー樹脂の酸基の中和度を向上させた材料で形成された請求項１乃至１１のいずれか１項に記載のソリッドゴルフボール。
【発明の効果】
【０００８】
本発明によれば、ドライな状態（晴天時）は勿論、雨天時におけるウエットな状態において、８番アイアン以上のロフトを有するショートアイアンによるボールのスピンのかかりが低下することなく、予想したとおりの打球の伸びと、グリーン上で止まり易く、コントロール性に優れ、プロゴルファー及びアマチュア上級者に適した高性能なソリッドゴルフボールが得られる。
【図面の簡単な説明】
【０００９】
【図１】本発明の一実施例に係るソリッドゴルフボールの概略断面図である。
【図２】同別のソリッドゴルフボールの概略断面図である。
【発明を実施するための形態】
【００１０】
以下、本発明について更に詳しく説明する。
本発明のソリッドゴルフボールは、例えば図１に示したような、ソリッドコア１と、このコア１を被覆するカバー２とを備えたものであるか、又は図２に示したような、ソリッドコア１と、このコアを被覆するカバー内層３と、このカバー内層を被覆するカバー外層２とを備えたものであり、カバー内層３は図示の例以外の他、複数層であっても構わない。なお、図１，２中、Ｄはディンプルを示す。
【００１１】
ここで、上記ソリッドコア１は、ゴム組成物にて形成したものが好ましい。ゴム組成物としては、基材としてポリブタジエンを使用したものが好ましい。このポリブタジエンとしては、シス構造を少なくとも４０％以上有する１，４−シスポリブタジエンが好適に挙げられる。また、この基材ゴム中には、所望により該ポリブタジエンに天然ゴム、ポリイソプレンゴム、スチレンブタジエンゴムなどを適宜配合することができる。ゴム成分を多くすることにより、ゴルフボールの反発性を向上させることができる。
【００１２】
また、上記ゴム組成物には、架橋剤としてメタクリル酸亜鉛、アクリル酸亜鉛等の不飽和脂肪酸の亜鉛塩、マグネシウム塩やトリメチルプロパンメタクリレート等のエステル化合物を配合し得るが、特にアクリル酸亜鉛を好適に使用し得る。これら架橋剤の配合量は、上記基材ゴム１００質量部に対し、１０質量部以上５０質量部以下、特に２０質量部以上４５質量部以下とすることが好ましい。
【００１３】
上記ゴム組成物中には、通常、加硫剤が配合されているが、この加硫剤中には、１分間で半減期を迎える温度を１５５℃以下とするパーオキサイドが含まれていることが推奨され、その含有量は加硫剤全体の３０質量％以上、特に４０質量％以上であり、その上限は特に制限されないが、７０質量％以下であることが好ましい。このようなパーオキサイドとしては、市販品を用いることができ、例えばパーヘキサ３Ｍ（日本油脂社製）などが挙げられる。加硫剤の配合量は、基材ゴム１００質量部に対し、０．６質量部以上２質量部以下とすることができる。
【００１４】
更に必要に応じて、老化防止剤や比重調整用の充填剤として酸化亜鉛や硫酸バリウム等を配合することができる。
【００１５】
上記成分を配合して得られるソリッドコア組成物は、通常の混練機、例えばバンバリーミキサーやロール等を用いて混練し、コア用金型に圧縮又は射出成形し、成形体を架橋剤及び共架橋剤が作用するのに十分な温度、例えば加硫剤としてジクミルパーオキサイドを用い、架橋剤としてアクリル酸亜鉛を用いた場合には、約１３０〜１７０℃、特に１５０〜１６０℃で１０〜４０分、特に１２〜２０分加熱硬化してソリッドコアを調製する。
【００１６】
上記ゴム組成物は、公知の方法で加硫・硬化させてソリッドコアを製造することができるが、その直径は３０ｍｍ以上、より好ましくは３３ｍｍ以上、更に好ましくは３５ｍｍ以上であり、また４０ｍｍ以下、より好ましくは３９ｍｍ以下、更に好ましくは３８ｍｍ以下とすることが好ましい。
【００１７】
上記ソリッドコアの比重は１．０以上、より好ましくは１．０５以上、更に好ましくは１．１以上であり、上限として１．３以下、より好ましくは１．２５以下、更に好ましくは１．２以下である。
【００１８】
また、このソリッドコアは、９８１Ｎ（１００ｋｇｆ）の荷重を負荷した場合における変形量が２．２ｍｍ以上、好ましくは２．５ｍｍ以上、より好ましくは２．８ｍｍ以上、更に好ましくは３．１ｍｍ以上であり、上限として６．０ｍｍ以下、好ましくは５．５ｍｍ以下、より好ましくは５．０ｍｍ以下、更に好ましくは４．５ｍｍ以下である。コア断面の硬度分布（ＪＩＳ−Ｃ硬度）は、中心〜表面間で平坦であっても、中心〜表面間で傾斜をもたせても、或いは部分的に硬度差を設けても構わない。
【００１９】
なお、コアは一種類の材料からなる単層構造としても、異種の材料からなる層を積層した二層以上からなる多層構造としても構わない。
【００２０】
上記ソリッドコア１を被覆するカバー２は少なくとも一層に形成するものである。この場合、図１に示したようなカバーが一層であるツーピースソリッドゴルフボールでは、カバーのＪＩＳ−Ｃ硬度が８５以下であることが必要である。
【００２１】
上記カバー２は、熱可塑性ポリウレタン系エラストマーとイソシアネート化合物との反応生成物を主成分としたもので形成される。
【００２２】
ここで、熱可塑性ポリウレタン系エラストマーとしては、その分子構造が、ソフトセグメントを構成する高分子ポリオール化合物と、ハードセグメントを構成する単分子鎖延長剤と、ジイソシアネートとを含むものが好適である。
【００２３】
高分子ポリオール化合物としては、特に制限されるものではないが、例えばポリエステル系ポリオール、ポリエーテル系ポリオール、コポリエステル系ポリオール又はポリカーボネート系ポリオールなどが挙げられる。ポリエステル系ポリオールとしては、例えばポリカプロラクトングリコール、ポリ（エチレン−１，４−アジペート）グリコール、ポリ（ブチレン−１，４−アジペート）グリコールなどが挙げられ、コポリエステル系ポリオールとしては、ポリ（ジエチレングリコールアジペート）グリコールなどが挙げられ、ポリカーボネート系ポリオールとしては、（ヘキサンジオール−１，６−カーボネート）グリコールなどが挙げられ、ポリエーテル系ポリオールとしては、ポリオキシテトラメチレングリコール等が挙げられる。これらポリオール化合物の数平均分子量は約６００〜５０００、好ましくは１０００〜３０００である。
【００２４】
単分子鎖延長剤としては、通常の多価アルコール、アミン類を用いることができ、例えば１，４−ブチレングリコール、１，２−エチレングリコール、１，３−プロピレングリコール、１，６−ヘキシレングリコール、１，３−ブチレングリコール、ジシクロヘキシルメチルメタンジアミン（水添ＭＤＡ）、イソホロンジアミン（ＩＰＤＡ）などが挙げられる。
【００２５】
ジイソシアネートとしては、脂肪族ジイソシアネート又は芳香族ジイソシアネートを好適に用いることができる。具体的には、脂肪族ジイソシアネートとしては、ヘキサメチレンジイソシアネート（ＨＤＩ）、２，２，４（２，４，４）−トリメチルヘキサメチレンジイソシアネート（ＴＭＤＩ）、リジンジイソシアネート（ＬＤＩ）などが挙げられる。芳香族ジイソシアネートとしては、２，４−トルエンジイソシアネート、２，６−トルエンジイソシアネート、４，４−ジフェニルメタンジイソシアネートなどが挙げられる。
これらの中でも、特にカバーの耐黄変性の点から脂肪族ジイソシアネートが好ましく、中でもＨＤＩが他の樹脂とブレンドする際の相溶性の点から好ましい。
【００２６】
上記熱可塑性ポリウレタン系エラストマーは、粘弾性測定によるｔａｎδピーク温度が−１５℃以下、特に−１６℃以下、下限として−５０℃以上であるものが軟らかさ、反発性の点から好ましい。
【００２７】
このような熱可塑性ポリウレタン系エラストマーとしては、市販品を用いることができ、例えばパンデックスＴ７２９８（−２０℃），同Ｔ７２９５（−２６℃），同Ｔ７８９０（−３０℃）（ＤＩＣ・バイエルポリマー社製）などのジイソシアネートが脂肪族であるものが挙げられる。なお、括弧内の数字はいずれもｔａｎδピーク温度を示す。
【００２８】
本発明のカバー材は、上述した熱可塑性ポリウレタン系エラストマーとイソシアネート化合物との反応生成物を用いるものであり、これによりアイアン打撃時の表面耐久性を更に向上させることができる。
【００２９】
上記熱可塑性ポリウレタン系エラストマーと反応させるイソシアネート化合物としては、通常のポリウレタンに使用されているイソシアネート化合物であれば特に制限なく用いることができ、例えば芳香族イソシアネート化合物としては、２，４−トルエンジイソシアネート、２，６−トルエンジイソシアネート又はこれら両者の混合物、４，４−ジフェニルメタンジイソシアネート、ｍ−フェニレンジイソシアネート、４，４’−ビフェニルジイソシアネートなどが挙げられ、これら芳香族イソシアネート化合物の水添物、例えばジシクロヘキシルメタンジイソシアネートなどを用いることもできる。また、テトラメチレンジイソシアネート、ヘキサメチレンジイソシアネート（ＨＤＩ）、オクタメチレンジイソシアネート等の脂肪族ジイソシアネート、キシレンジイソシアネート等の脂環族ジイソシアネートなどが挙げられる。更に、末端に２個以上のイソシアネート基を有する化合物のイソシアネート基と活性水素を有する化合物とを反応させたブロックイソシアネート化合物や、イソシアネートの二量化によるウレチジオン体などが挙げられる。
【００３０】
上記イソシアネート化合物の配合量は、熱可塑性ポリウレタン系エラストマー１００質量部に対して、通常０．１質量部以上、好ましくは０．２質量部以上、更に好ましくは０．３質量部以上、また１０質量部以下、好ましくは５質量部以下、更に好ましくは３質量部以下であることが好ましい。少なすぎると十分な架橋反応が得られず、物性の向上が認められない場合がある。一方、多すぎると経時、熱、紫外線による変色が大きくなる、熱可塑性を失ってしまったり、反発の低下等の問題が生じる場合がある。
【００３１】
上記カバー材は単独又は混合して用いることができ、また各々の樹脂とアイオノマー樹脂とを混合することもできる。なお、必要に応じて、カバー材に顔料、分散剤、酸化防止剤、紫外線吸収剤、可塑剤等の公知の添加剤を配合することも可能である。
【００３２】
カバーのＪＩＳ−Ｃ硬度は８５以下、好ましくは８０以下、より好ましくは７５以下、更に好ましくは７３以下であり、下限は５０以上、好ましくは５５以上、より好ましくは６０以上、更に好ましくは６３以上である。カバーのＪＩＳ−Ｃ硬度が低すぎるとスピンが多くなりすぎ、飛距離が低下する。一方、高すぎるとスピンが少なくなりすぎ、コントロール性が低下する上、ドライの状態及びウエットの状態での打撃時のスピン安定性が低下してしまう。
【００３３】
カバーの曲げ剛性は１９６ＭＰａ（２０００ｋｇｆ／ｃｍ2）以下、好ましくは１５７ＭＰａ（１６００ｋｇｆ／ｃｍ2）以下、より好ましくは１２７ＭＰａ（１３００ｋｇｆ／ｃｍ2）以下、更に好ましくは９８ＭＰａ（１０００ｋｇｆ／ｃｍ2）以下であり、下限は３９ＭＰａ（４００ｋｇｆ／ｃｍ2）以上、好ましくは５９ＭＰａ（６００ｋｇｆ／ｃｍ2）以上、より好ましくは６９ＭＰａ（７００ｋｇｆ／ｃｍ2）以上、更に好ましくは７８ＭＰａ（８００ｋｇｆ／ｃｍ2）以上である。
【００３４】
本発明において、カバーの曲げ剛性をＡ（ｋｇｆ／ｃｍ2）、カバーのＪＩＳ−Ｃ硬度をＢとすると、これらＡ，ＢがＡ≧３００＋０．３７×ｅ(0.098×B)〔但し、ｅは自然対数の底（２．７１８…）〕で示される関係を満たすことが好ましい。上記範囲を外れると飛距離が低下したり、スピンコントロール性が低下したりする場合がある。
【００３５】
上記カバー比重は０．９以上、好ましくは１．０以上、より好ましくは１．０５以上、更に好ましくは１．１以上であり、上限は１．３以下、好ましくは１．２５以下、より好ましくは１．２２以下、更に好ましくは１．１９以下である。
カバー厚みは０．５ｍｍ以上、好ましくは０．７ｍｍ以上、より好ましくは０．９ｍｍ以上、更に好ましくは１．１ｍｍ以上であり、３．０ｍｍ以下、好ましくは２．５ｍｍ以下、より好ましくは２．２ｍｍ以下、更に好ましくは２．０ｍｍ以下であることが好ましい。
【００３６】
なお、カバーをソリッドコアの周囲に被覆する方法としては、特に制限はなく、通常のインジェクション成形又はコンプレッション成形を採用することができる。
【００３７】
また、本発明においては、図２に示したようなカバーを内層３と外層２の２層に形成したスリーピースソリッドゴルフボールＧが好適である。この場合、カバー外層は上記ツーピースソリッドゴルフボールのカバーと同様の材料を用いてＪＩＳ−Ｃ硬度が８５以下とし、カバー内層より軟らかく形成することが好ましい。
【００３８】
カバー内層は、アイオノマー樹脂、又はアイオノマー樹脂とオレフィン系エラストマーとからなる樹脂成分を主材としたものにて形成することが好ましい。また、アイオノマー樹脂にポリエステル系エラストマーをブレンドしたもの、アイオノマー樹脂の中和度を上げた樹脂材料、又は酸含有量の高いアイオノマー樹脂を好適に用いることができる。
【００３９】
アイオノマー樹脂に更にオレフィン系エラストマーを混合することにより、各々を単独で使用したときに達し得ない特性（例えば打感や反発性）を得ることができる。オレフィン系エラストマーとしては、直鎖状低密度ポリエチレン、低密度ポリエチレン、高密度ポリエチレン、ポリプロピレン、ゴム強化オレフィンポリマー、フレキソマー、プラストマー、酸変性物を含む熱可塑性エラストマー（スチレン系ブロックコポリマー、水素添加ポリブタジエンエチレンプロピレンゴム）、動的に加硫されたエラストマー、エチレンアクリレート、エチレンビニルアセテート等が挙げられる。具体的には、三井・デュポンポリケミカル社製「ＨＰＲ」，日本合成ゴム社製「ダイナロン」等の市販品が用いられる。
【００４０】
アイオノマー樹脂とオレフィン系エラストマーとの混合割合は、質量比で４０：６０〜９５〜５、好ましくは４５：５５〜９０：１０、更に好ましくは４８：５２〜８８：１２、特に５５：４５〜８５：１５であることが望ましい。オレフィン系エラストマーが少なすぎると打感が硬くなりやすい場合がある。一方、これが多すぎると反発性が低下するおそれがある。
【００４１】
上記アイオノマー樹脂は、Ｚｎ，Ｍｇ，Ｎａ，Ｌｉ等のイオン中和タイプを用いることができる。この場合、比較的軟らかく、反発性の高いＺｎ又はＭｇイオン中和タイプアイオノマー樹脂を５〜１００質量％、より好ましくは１０〜８０質量％、更に好ましくは１５〜７０質量％含むものが好ましい。このアイオノマー樹脂には、本発明の効果を損なわない範囲で、更に他のポリマーを配合しても差し支えない。
【００４２】
また、上記カバー内層は、アイオノマー樹脂にポリエステル系エラストマーもブレンドすることができ、その混合割合は質量比で４０：６０〜９５：５、好ましくは４５：５５〜９０：１０、より好ましくは４８：５２〜８８：１２、更に好ましくは５５：４５〜８５：１５であることが好ましい。ポリエステル系エラストマーが少なすぎると打感が硬くなり易い場合がある。一方、多すぎると反発性が低下する場合がある。
【００４３】
また、上記カバー内層はアイオノマー樹脂に分子量が２８０以上の脂肪酸又はその誘導体と、各々の酸基を中和することのできる塩基性無機金属化合物を加熱混合してアイオノマー樹脂の酸基の中和度を向上させた材料を用いることができる。更に、カバー内層としては、アイオノマー樹脂の酸含量を向上させたアイオノマー樹脂〔例えばハイミランＡＭ７３１７、同ＡＭ７３１８（三井・デュポンポリケミカル社製）など〕を用いることができる。
【００４４】
なお、カバー内層には、酸化亜鉛、硫酸バリウム、二酸化チタン等の無機充填剤を３０質量％程度、特に１〜２０質量％含有することが好ましい。
【００４５】
カバー内層のＪＩＳ−Ｃ硬度は５５以上、好ましくは６０以上、より好ましくは６５以上、更に好ましくは７０以上、最も好ましくは７５以上であり、また９９以下、好ましくは９６以下、より好ましくは９４以下、更に好ましくは９２以下、最も好ましくは９０以下であり、カバー外層より硬く形成することが好ましい。
【００４６】
カバー内層の比重は０．８以上、より好ましくは０．９以上、更に好ましくは０．９２以上、最も好ましくは０．９３以上であり、また１．２以下、より好ましくは１．１６以下、更に好ましくは１．１以下、最も好ましくは１．０５以下であることが好ましい。
【００４７】
カバー内層の厚さは０．５ｍｍ以上、好ましくは０．７ｍｍ以上、より好ましくは０．９ｍｍ以上であり、また３．０ｍｍ以下、好ましくは２．５ｍｍ以下、より好ましくは２．０ｍｍ以下である。また、カバー外層の厚さは０．５ｍｍ以上、好ましくは０．７ｍｍ以上、より好ましくは０．９ｍｍ以上、更に好ましくは１．１ｍｍ以上であり、また３．０ｍｍ以下、好ましくは２．５ｍｍ以下、より好ましくは２．２ｍｍ以下、更に好ましくは２．０ｍｍ以下である。
【００４８】
なお、カバー内外層をソリッドコアの周囲に被覆する方法としては、特に制はなく、通常のインジェクション成形又はコンプレッション成形を採用することができる。
【００４９】
本発明においては、カバー内層とカバー外層との間には、打撃時の耐久性を向上させる目的で、接着剤層を設けることが好ましい。接着剤としては、エポキシ樹脂系接着剤、ビニル樹脂系接着剤、ゴム系接着剤などを用いることもできるが、特にウレタン樹脂系接着剤、塩素化ポリオレフィン系接着剤を用いることが好ましい。
【００５０】
この場合、接着剤層の形成をディスパージョン塗装にて行うことができるが、ディスパージョン塗装に用いるエマルジョンの種類に限定はない。エマルジョン調製用の樹脂粉末としては、熱可塑性樹脂粉末でも熱硬化性樹脂粉末でも用いることができ、例えば酢酸ビニル樹脂、酢酸ビニル共重合樹脂、ＥＶＡ（エチレン−酢酸ビニル共重合樹脂）、アクリル酸エステル（共）重合樹脂、エポキシ樹脂、熱硬化性ウレタン樹脂、熱可塑性ウレタン樹脂等を使用することができる。これらの中で、特に好ましいのはエポキシ樹脂、熱硬化性ウレタン樹脂、熱可塑性ウレタン樹脂、アクリル酸エステル（共）重合樹脂であり、中でも熱可塑性ウレタン樹脂が好適である。
【００５１】
なお、接着剤層の厚さは好ましくは０．１〜３０μｍ、より好ましくは０．２〜２５μｍ、更に好ましくは０．３〜２０μｍである。
【００５２】
このようにして得られる本発明のソリッドゴルフボールは、９番アイアンを用いてドライの状態（湿度４０％）でボールを打撃した時に発生するスピンＳ１（ｒｐｍ）に対するウエットの状態（クラブフェース及びボールを水で濡らした状態）でボールを打撃した時に発生するスピンＳ２（ｒｐｍ）の比率〔（Ｓ２／Ｓ１）×１００〕が４７％以上、好ましくは４８％以上、より好ましくは４９％以上、更に好ましくは５０％以上、最も好ましくは５１％以上である。比率〔（Ｓ２／Ｓ１）×１００〕が４７％未満ではドライ状態とウエット状態でのスピンコントロール性の開きが大きすぎて改善効果が認め難く、また飛距離のばらつきが大きくなり、本発明の目的及び作用効果を達成することができない。この場合、上記９番アイアンのヘッドスピードは３４ｍ／ｓとされ、また上記スピンＳ１（ｒｐｍ）及びＳ２（ｒｐｍ）の測定は、インパクト直後のボール挙動を写真撮影して写真解像することにより算出する。
【００５３】
ここで、ドライの状態とは通常の又は晴天時のゴルフコースの状態をいう。また、ウエットの状態とは雨天時のゴルフコース状態又は芝生が露に濡れたゴルフコースの状態をいい、上記の比率〔（Ｓ２／Ｓ１）×１００〕の測定においては、上記のように湿度４０％の環境下で打撃したときをドライ状態、クラブフェース及びホールを水で濡らした状態で打撃したときをウエット状態として評価を行う。
【００５４】
なお、本発明のソリッドゴルフボールは、その表面に直径及び／又は深さの異なる２種以上の複数種のディンプルを通常３６０〜５４０個程度均等に配置しており、ディンプル配列方法としては、公知の方法を採用し得、上記ディンプルが均等に配置できれば特に制限されないが、８面体配列、２０面体配列、半球を２〜６に等分割するなどの球面分割法を採用し得、その分割領域内にディンプルを配置する方法とすることができる。なお、これらの方法に微修正を施す方法もとることができる。
【００５５】
本発明のゴルフボールの直径及び重さは、ゴルフ規則に従うものであるが、直径４２．６７ｍｍ以上で、４４ｍｍ以下、より好ましくは４３．５ｍｍ以下、更に好ましくは４３ｍｍ以下の範囲に形成することが好ましい。また、重さは４５．９２ｇ以下で、４４．５ｇ以上、より好ましくは４４．８ｇ以上、更に好ましくは４５ｇ以上、最も好ましくは４５．１ｇ以上の範囲が好ましい。
【実施例】
【００５６】
以下、実施例と比較例を示し、本発明を具体的に説明するが、本発明は下記の実施例に制限されるものではない。
【００５７】
〔実施例、比較例〕
常法に従い、表１〜表４に示す配合で表５，６に示したツーピースソリッドゴルフボール、及びスリーピースソリッドゴルフボールを製造した。
【００５８】
【表１】
2011072836.tif 000003
【００５９】
【表２】
2011072836.tif 000004
＊ポリブタジエン：ＪＳＲ  ＢＲ１１（日本合成ゴム社製）
＊ジクミルパーオキサイド：パークミルＤ（日本油脂社製）
＊老化防止剤：ノクラックＮＳ６（大内新興化学社製）
【００６０】
【表３】
2011072836.tif 000005
＊表中、添加剤の数値は樹脂成分の合計（１００）に対する値を示す。
【００６１】
【表４】
2011072836.tif 000006
＊表中、添加剤の数値は樹脂成分の合計（１００）に対する値を示す。
＊パンデックス：ＤＩＣ・バイエルポリマー社製、熱可塑性ポリウレタン系エラストマー
＊ニュクレル：三井・デュポンポリケミカル社製、エチレン・メタクリル酸・アクリル酸エステル共重合体及びエチレン−メタクリル酸共重合体
＊ハイミラン：三井・デュポンポリケミカル社製、アイオノマー樹脂
＊ダイナロン：ＪＳＲ社製、ポリブタジエン水素添加物
＊サーリン：米国デュポン社製、アイオノマー樹脂
＊ジシクロヘキシルメタンジイソシアネート：住友バイエルウレタン工業社製
＊ハイトレル：東レ・デュポン社製、熱可塑性ポリエステルエラストマー
【００６２】
得られた各ゴルフボールについて、下記方法で飛び試験を行い、またドライ及びウェットの条件において９番アイアン（＃Ｉ９）でのスピン、飛距離を計測し、スピン保持率（％）、飛距離差（ｍ）を算出した。また、サンドウェッジ（＃ＳＷ）を用いてアプローチショット時のスピン性能、グリーン上の止まりを評価した。結果を表５，６に示す。
【００６３】
飛び試験
ミヤマエ社製スイングロボットを用い、下記のドライバー（＃Ｗ１）でヘッドスピード（ＨＳ）５０ｍ／ｓで各ボールを２０発ずつ打撃し、飛び性能を下記基準で評価した。
<使用クラブ>
ヘッド：  ブリヂストンスポーツ社製，Ｊ’ｓ−ＭＥＴＡＬ，
ロフト角７．５°，ライ角５７°，ＳＵＳ６３０ステンレス，
ロストワックス製法
シャフト：ハーモテックプロ，ＨＭ−７０，ＬＫ（先調子），硬さＸ
<評価基準>
◎：極めて良好
○：良好
△：やや劣る
×：劣る
スピン
９番アイアン（＃Ｉ９）を用いてヘッドスピード（ＨＳ）３４ｍ／ｓでドライの状態（湿度４０％）と、ウエットの状態（クラブフェース及びボールを水で濡らした状態）でそれぞれインパクト直後のボールの挙動を写真撮影し、写真解像により算出した。
アプローチ試験
前記スイングロボットを用い、サンドウエッジ（＃ＳＷ）〔クラシカルエディション；ブリヂストンスポーツ株式会社製〕でヘッドスピード（ＨＳ）２０ｍ／ｓで各ボールを１０発ずつ打撃してインパクト直後のボール挙動を写真撮影し、写真解像によりスピンを算出した。また、ボールをグリーン上に落下させて止まるまでの距離を計測した。
【００６４】
【表５】
2011072836.tif 000007
【００６５】
【表６】
2011072836.tif 000008
【符号の説明】
【００６６】
１  ソリッドコア
２  カバー（外層）
３  カバー内層
Ｇ  ゴルフボール
Ｄ  ディンプル
【図１】
2011072836.tif 000009
【図２】
2011072836.tif 000010